(57)【要約】  エアロゲル変性ポリプロピレン及びその調製方法、並びに前記エアロゲル変性ポリプロピレンを含有する超軽量断熱保温メルト・ブローン不織布及びその製造方法を提供する。該エアロゲル変性ポリプロピレンの調製方法は、重合反応の前または重合反応中において、エアロゲルを添加して粘度の低い反応物と混合することで、エアロゲルの均一な分散を実現する、エアロゲル変性ポリプロピレンを調製することを含み、但し、反応物は、プロピレン・モノマーと、触媒と、補助剤と、を含み、エアロゲルの粒度は２０ｎｍ〜１００μｍ間であり、空隙率は４０％〜９９．９％間であり、かさ密度は３〜５００ｇ／Ｌで、体積分率は、前記エアロゲル変性ポリプロピレンで調製される超軽量断熱保温メルト・ブローン不織布の体積の２０％〜６０％を占める。該方法によると、エアロゲルが均一に分散され良好なメルト・ブローン性能を有するエアロゲル変性ポリプロピレン粒子を調製し、さらに超軽量断熱保温機能を有するメルト・ブローン・ポリプロピレン不織布を調製することができ、不織布の使用中にエアロゲルが容易に脱落しない。【特許請求の範囲】
【請求項１】
重合反応の前または重合反応中において、エアロゲルを添加して粘度の低い反応物と混合することで、エアロゲルの均一な分散を実現する、プロピレン重合工程によってエアロゲル変性ポリプロピレンを調製することを含み、
但し、前記反応物は、プロピレン・モノマーと、触媒と、補助剤と、を含み、前記エアロゲルの粒度は２０ｎｍ〜１００μｍ間であり、空隙率は４０％〜９９．９％間であり、かさ密度は３〜５００ｇ／Ｌで、体積分率は、前記エアロゲル変性ポリプロピレンで調製される超軽量断熱保温メルト・ブローン不織布の体積の２０％〜６０％を占めることを特徴とするエアロゲル変性ポリプロピレンの調製方法。
【請求項２】
前記プロピレン重合工程は、気相法プロピレン重合工程、スラリー法プロピレン重合工程または液相法プロピレン重合工程であることを特徴とする請求項１に記載の調製方法。
【請求項３】
前記気相法プロピレン重合工程において、エアロゲルを添加して粘度の低い反応物と混合することが、前記エアロゲルをプロピレン・モノマーと混合すること、または触媒と混合すること、または単独に重合反応装置に添加して、反応物と混合すること、または前記混合方式の任意の結合を含むことを特徴とする請求項２に記載の調製方法。
【請求項４】
前記スラリー法プロピレン重合工程において、エアロゲルを添加して粘度の低い反応物と混合することが、前記エアロゲルを触媒と炭化水素系溶剤とからなるスラリー状液体と混合すること、またはプロピレン・モノマーと混合すること、または単独に重合反応装置に添加して、反応物と混合すること、または前記混合方式の任意の結合を含むことを特徴とする請求項２に記載の調製方法。
【請求項５】
前記スラリー法プロピレン重合工程は、得られたポリプロピレン原料を、脱灰、沈殿し溶剤と不規則物とを分離し、混練を行うことをさらに含むことを特徴とする請求項４に記載の調製方法。
【請求項６】
前記液相法プロピレン重合工程において、エアロゲルを添加して粘度の低い反応物と混合することが、前記エアロゲルをプロピレン・モノマーと混合すること、または触媒と混合すること、または単独に重合反応装置に添加して、反応物と混合すること、または前記混合方式の任意の結合を含むことを特徴とする請求項２に記載の調製方法。
【請求項７】
前記液相法プロピレン重合工程において、フラッシュ蒸留分離して不規則ポリマーを除去することを含むことを特徴とする請求項６に記載の調製方法。
【請求項８】
請求項１乃至７の中のいずれか一項に記載の調製方法でエアロゲル変性ポリプロピレンを調製することと、
前記エアロゲル変性ポリプロピレンをメルト・ブローン装置に投入して超軽量断熱保温メルト・ブローン不織布を調製することと、を含むことを特徴とする超軽量断熱保温メルト・ブローン不織布の調製方法。
【請求項９】
請求項１乃至７の中のいずれか一項に記載の調製方法で調製され、エアロゲルのサイズが１５ｎｍ〜１００μｍであることを特徴とするエアロゲル変性ポリプロピレン。
【請求項１０】
請求項８に記載の調製方法で調製され、エアロゲルのサイズが１５ｎｍ〜１０μｍであることを特徴とする超軽量断熱保温メルト・ブローン不織布。
【発明の詳細な説明】
【技術分野】
【０００１】
本発明は、不織布材料分野に関し、特に、エアロゲル変性ポリプロピレン、超軽量断熱保温メルト・ブローン不織布及びその製造方法に関する。
【背景技術】
【０００２】
不織布は、紡績織りを必要とせずに形成される織物であり、ただ紡織短繊維またはフィラメントを配向させてまたはランダムに配列してウェブ構造を形成した後、機械、加熱接着または化学等の方法で補強してなる。
【０００３】
現在、不織布を調製する工程はさまざまで、例えば、論文《シリカ・エアロゲル／ポリプロピレン・メルト・ブローン不織布材料の調製及び性能の研究》において、ポリプロピレンとエアロゲルとを溶融混合してエアロゲル変性ポリプロピレン・メルト・ブローン不織布を調製する方法が提案された。ＣＮ １０４４４６３３３ Ａにおいて、ＰＰ（ポリプロピレン）繊維をＡＰＴＥＳ（３−アミノ・プロピル・トリエトキシ・シラン）でシラン化処理した後にＴＥＯＳ（テトラエトキシ・シラン）溶液に浸漬し、加水分解と共架橋ゲル反応によって、ＳｉＯ２エアロゲル薄層を有する不織布を生成し、その後、浸漬、共加水分解、共架橋ゲル反応を交互に複数回行ってから乾燥させてＰＰ繊維補強ＳｉＯ２ゲル材料を得る。ＣＮ １０６８３８５４７ Ａに粉落ちのないナノボイド含有断熱材の保温フェルト（板）及びその製造方法が開示され、該技術によると、通常のニードルパンチ技術または梳綿技術を用いて、繊維でシート状またはロール状のフェルトの繊維基材を製造し、その後、該基材の繊維表面にバインダーを浸漬または噴射し、最後に繊維に研磨されたナノボイド断熱材を噴射してナノボイド材料が接着された保温フェルト（板）を得る。
【０００４】
しかし、上記方法にはいずれもある程度の技術問題が存在し、例えば、論文《シリカ・エアロゲル／ポリプロピレン・メルト・ブローン不織布材料の調製及び性能の研究》において溶融混合法でエアロゲル変性ＰＰメルト・ブローン不織布を調製しているが、ＰＰとエアロゲルとのかさ密度の差異が大きいので、限られた溶融区間のメルト・ブローン装置においては、エアロゲルが均一に分散され粒度調節可能な不織布を取得しにくい。ＣＮ 
１０４４４６３３３ ＡにおいてはＰＰ繊維の表面にシラン化処理を行った後にＴＥＯＳ
溶液への浸漬、共加水分解、共架橋ゲル反応を複数回行わなければならないので、工程が複雑で時間がかかる以外、ＰＰ繊維に化学変性を行わなければならないので、ＰＰ繊維の力学的性能を低減させ、最終的な製品の力学的性能を低減させてしまう。また、ＰＰ繊維の表面に直接に接触していないＳｉＯ２キセロゲルは使用中に非常に脱落し易く、材料の使用寿命を短縮し、使用環境の劣化を招き、使用者の健康を害する。ＣＮ １０６８３８
５４７ Ａにおいては繊維層、接着層、ナノボイド断熱層の３層を複合した方法で粉落ち
のない保温フェルト（板）を調製し、工程が複雑で、ナノボイド断熱材の保温フェルト（板）での含有量や繊維基体に進入する深さが繊維基体内の繊維間のボイドの大きさの影響を大きく受け、また、該技術は吹き掛ける方法でナノボイド断熱材を添加し、その中の繊維基体がろ過材料に相当し、ナノボイド断熱材を基体の外表面だけに遮断してナノボイド断熱材を均一に分散させる効果を達成しにくく、使用中に保温フェルト（板）上の接着層にほこり等の異物が容易に接着して外観と通気性等の性能に影響を与えることになる。
【発明の概要】
【０００５】
本発明は、既存技術においてメルト・ブローン法でエアロゲル変性不織布を調製するに存在するエアロゲル分散の均一性が低く、粒度が調整不能であり、エアロゲルが使用中に容易に脱落する課題を解決するエアロゲル変性ポリプロピレン、超軽量断熱保温メルト・
ブローン不織布及びその製造方法を提供する。
【０００６】
上記目的を実現するため、本発明の一態様によると、エアロゲル変性ポリプロピレンの調製方法を提供する。該調製方法は、重合反応の前または重合反応中において、エアロゲルを添加して粘度の低い反応物と混合することで、エアロゲルの均一な分散を実現する、プロピレン重合工程によってエアロゲル変性ポリプロピレンを調製することを含み、但し、反応物は、プロピレン・モノマーと、触媒と、補助剤と、を含み、エアロゲルの粒度は２０ｎｍ〜１００μｍ間であり、空隙率は４０％〜９９．９％間であり、かさ密度は３〜５００ｇ／Ｌで、体積分率は、エアロゲル変性ポリプロピレンで調製される超軽量断熱保温メルト・ブローン不織布の体積の２０％〜６０％を占める。
【０００７】
さらに、プロピレン重合工程は、気相法プロピレン重合工程、スラリー法プロピレン重合工程または液相法プロピレン重合工程である。
【０００８】
さらに、気相法プロピレン重合工程において、エアロゲルを添加して粘度の低い反応物と混合することが、エアロゲルをプロピレン・モノマーと混合すること、または触媒と混合すること、または単独に重合反応装置に添加して、反応物と混合すること、または上記混合方式の任意の結合を含む。
【０００９】
さらに、スラリー法プロピレン重合工程において、エアロゲルを添加して粘度の低い反応物と混合することが、エアロゲルを触媒と炭化水素系溶剤とからなるスラリー状液体と混合すること、またはプロピレン・モノマーと混合すること、または単独に重合反応装置に添加して、反応物と混合すること、または上記混合方式の任意の結合を含む。
【００１０】
さらに、スラリー法プロピレン重合工程は、得られたポリプロピレン原料を、脱灰、沈殿し溶剤と不規則物とを分離し、混練を行うことをさらに含む。
【００１１】
さらに、液相法プロピレン重合工程において、エアロゲルを添加して粘度の低い反応物と混合することが、エアロゲルをプロピレン・モノマーと混合すること、または触媒と混合すること、または単独に重合反応装置に添加して、反応物と混合すること、または上記混合方式の任意の結合を含む。
【００１２】
さらに、液相法プロピレン重合工程において、フラッシュ蒸留分離して不規則ポリマーを除去することを含む。
【００１３】
本発明の他の態様によると、超軽量断熱保温メルト・ブローン不織布の調製方法を提供する。該調製方法は、上記いずれかの方法でエアロゲル変性ポリプロピレンを調製することと、エアロゲル変性ポリプロピレンをメルト・ブローン装置に投入して超軽量断熱保温メルト・ブローン不織布を調製することと、を含む。
【００１４】
本発明のさらに他の態様によると、上記いずれかのエアロゲル変性ポリプロピレンの調製方法によって調製されるエアロゲル変性ポリプロピレンであって、エアロゲル変性ポリプロピレンにおけるエアロゲルのサイズが１５ｎｍ〜１００μｍであるエアロゲル変性ポリプロピレンを提供する。
【００１５】
本発明のさらに他の態様によると、上記超軽量断熱保温メルト・ブローン不織布の調製方法によって調製された超軽量断熱保温メルト・ブローン不織布であって、エアロゲルのサイズが１５ｎｍ〜１０μｍである超軽量断熱保温メルト・ブローン不織布を提供する。
【００１６】
本発明の技術案によると、如何なる分散補助剤も添加していない条件で、異なる粒度及
び空隙率のエアロゲルを選択して使用し、エアロゲルの添加量を変えて、混合方式を改善することで、エアロゲルが均一に分散され良好なメルト・ブローン性能を有するエアロゲル変性ポリプロピレン粒子及び超軽量断熱保温機能を有するメルト・ブローン・ポリプロピレン不織布を調製し、不織布におけるエアロゲルが使用中に容易に脱落せず、使用寿命が長い。
【発明を実施するための形態】
【００１７】
尚、矛盾しない限り、本願の実施例及び実施例中の特徴を互いに組み合わせることができる。以下、実施例を結合して本発明を詳しく説明する。
【００１８】
既存技術においてメルト・ブローン法によってエアロゲル変性不織布を調製する際に存在するエアロゲル分散の均一性が低く、粒度が調整不能であり、エアロゲルが容易に脱落する問題を解決するため、本発明は、ｉｎ−ｓｉｔｕ重合法に基づいて、プロピレン・モノマーを原料として、特定のエアロゲルの特徴パラメータ（粒度、空隙率、かさ密度（３〜５００ｇ／Ｌ）（かさ密度：自然に堆積された状態での単位体積の質量で、粒子内外の孔及粒子間の空隙を含む単位体積質量である）等）、エアロゲル添加量、混合方式を限定することで、エアロゲルの統計サイズが調整可能であり均一に分散され且つ良好なメルト・ブローン性能を有する変性ポリプロピレンであって、メルト・ブローンを経て、良好な断熱保温機能を有するエアロゲル変性メルト・ブローンＰＰ（ポリプロピレン）不織布を取得することができる変性ポリプロピレンを調製する方法を提供する。本発明によると、既存の繊維充填方法でエアロゲルフェルト（板）を調製する技術に存在するエアロゲルが容易に脱落し、使用寿命が短く、使用環境の劣化を招き、使用者の健康を害する等の問題を有効に回避することができる。
【００１９】
本発明の典型的な実施形態によると、エアロゲル変性ポリプロピレンの調製方法を提供する。該調製方法は、重合反応の前または重合反応中において、エアロゲルを添加して粘度の低い反応物と混合することで、エアロゲルの均一な分散を実現する、プロピレン重合工程によってエアロゲル変性ポリプロピレンを調製することを含み、但し、反応物は、プロピレン・モノマーと、触媒と、補助剤と、を含み、エアロゲルの粒度は２０ｎｍ〜１００μｍ間であり、空隙率は４０％〜９９．９％間であり、かさ密度は３〜５００ｇ／Ｌで、体積分率は、エアロゲル変性ポリプロピレンで調製される超軽量断熱保温メルト・ブローン不織布の体積の２０％〜６０％を占める。
【００２０】
本発明において、触媒はチーグラ‐ナッタ触媒系、メタロセン触媒系であることができ
、使用量は３０〜０．８ｋｇ．ｐｐ／ｇ．ｃａｔ（０．１〜５ｐｐｍ）であり、補助剤は水素であることができ、使用量は５０〜１０００ｐｐｍである。
【００２１】
本発明の技術によると、如何なる分散補助剤も添加していない条件で、異なる粒度及び空隙率のエアロゲルを選択し使用し、エアロゲルの添加量を変えて、混合方式を改善することで、エアロゲルが均一に分散され良好なメルト・ブローン性能を有するエアロゲル変性ポリプロピレン粒子、及び超軽量断熱保温機能を有するメルト・ブローン・ポリプロピレン不織布を調製することができる。また、ｉｎ−ｓｉｔｕ重合法によってエアロゲル変性ポリプロピレンを獲得するので、このような調製方法によると、粉の分散が均一で、粒度を調整可能なポリマーが得られ、加工中にポリプロピレン溶融体が表面張力と流路せん断力の作用を受けたため、エアロゲルがポリプロピレン基体内に覆われていて、不織布におけるエアロゲルが使用中に脱落せず、使用寿命が長い。
【００２２】
本発明の典型的な実施形態によると、プロピレン重合工程は、気相法プロピレン重合工程、スラリー法プロピレン重合工程または液相法プロピレン重合工程である。
【００２３】
本発明の典型的な実施形態によると、気相法プロピレン重合工程において、エアロゲルを添加して粘度の低い反応物と混合することが、エアロゲルをプロピレン・モノマーと混合すること、または触媒と混合すること、または単独に重合反応装置に添加して、反応物と混合すること、または上記混合方式の任意の結合を含む。
【００２４】
本発明の典型的な実施形態によると、スラリー法プロピレン重合工程において、エアロゲルを添加して粘度の低い反応物と混合することが、エアロゲルを触媒と炭化水素系溶剤とからなるスラリー状液体と混合すること、またはプロピレン・モノマーと混合すること、または単独に重合反応装置に添加して、反応物と混合すること、または上記混合方式の任意の結合を含む。
【００２５】
好ましくは、スラリー法プロピレン重合工程が、得られたポリプロピレン原料を、脱灰、沈殿し溶剤と不規則物とを分離し、混練を行うことをさらに含む。
【００２６】
本発明の典型的な実施形態によると、液相法プロピレン重合工程において、エアロゲルを添加して粘度の低い反応物と混合することが、エアロゲルをプロピレン・モノマーと混合すること、または触媒と混合すること、または単独に重合反応装置に添加して、反応物と混合すること、または上記混合方式の任意の結合を含む。
【００２７】
好ましくは、液相法プロピレン重合工程において、フラッシュ蒸留分離して不規則ポリマーを除去することを含む。
【００２８】
本発明の典型的な実施形態によると、超軽量断熱保温メルト・ブローン不織布の調製方法を提供する。該調製方法は、上記いずれかの方法でエアロゲル変性ポリプロピレンを調製することと、エアロゲル変性ポリプロピレンをメルト・ブローン装置に投入して超軽量断熱保温メルト・ブローン不織布を調製することと、を含む。
【００２９】
本発明の典型的な実施形態によると、エアロゲル変性ポリプロピレンを提供する。該エアロゲル変性ポリプロピレンは、上記いずれかの調製方法によって調製され、エアロゲル変性ポリプロピレンにおけるエアロゲルのサイズが１５ｎｍ〜１００μｍである。
【００３０】
本発明の典型的な実施形態によると、超軽量断熱保温メルト・ブローン不織布を提供する。該超軽量断熱保温メルト・ブローン不織布は、上記調製方法によって調製され、超軽量断熱保温メルト・ブローン不織布におけるエアロゲルのサイズは１５ｎｍ〜１０μｍである。該不織布は、軽量で保温効果が高い等のメリットを有する。
【００３１】
以下、実施例を結合して本発明の有益な効果をさらに説明し、以下の実施例で詳細に説明しないステップまたは原料については本分野でよく用いられる技術手段または通常の原料で実現することができる。
【００３２】
実施例１
気相法：
加熱乾燥または脱水剤の方法でエアロゲルに対して脱水乾燥を行った。不活性ガスまたは脱酸剤を用いて、脱水したエアロゲルを脱酸させて、乾燥、脱酸したエアロゲルを得た。
【００３３】
超高活性触媒ＴｉＣｌ３／ジイソブチル・ジメトキシ・シラン／ＭｇＣｌ２／Ｅｔ３Ａｌ（質量比は２５：５５：２１：５３で、ＴｉＣｌ３は８ｐｐｍである。）、精製されたプロピレン・モノマー、水素（１５０ｐｐｍ）、脱水脱酸したエアロゲル（プロピレンの２ｗｔ％）を順に第１の水平式攪拌床反応器に投入して攪拌を開始し、温度を７１℃まで
上昇し、圧力は２．２５ＭＰａである。得られたポリプロピレン粉体を粉体搬送ファンによって第２の水平式攪拌床反応器に投入し、同時に、第２の水平式攪拌床反応器に精製されたプロピレン・モノマーと水素を添加して攪拌を開始し、温度を７１℃まで上昇し、圧力は２．２５ＭＰａである。重合反応の後に、ポリプロピレン粉体がバッグ・フィルター（ｂａｇ ｆｉｌｔｅｒ）でガスと分離され、脱気チャンバー中で乾燥し不活性化して、
押出造粒システムに入って混練し造粒される。
【００３４】
ＧＢ／Ｔ ３０９２３−２０１４プラスチックにおけるポリプロピレン（ＰＰ）・メル
ト・ブローン専用材料を用いて、以上のポリプロピレンのテストを行った結果、溶融指数は７１５ｇ／１０ｍｉｎであった。
【００３５】
以上のポリプロピレン粒子を通常のポリプロピレン・メルト・ブローン機器、工程パラメータでメルト・ブローンを行って、熱伝導係数が０．０２９Ｗ／（ｍ・Ｋ）であって、、エアロゲルが最終的な超軽量断熱保温メルト・ブローン不織布の体積分率の５６％を占める、エアロゲル含有のメルト・ブローン・ポリプロピレン不織布を取得した。具体的なメルト・ブローン・パラメータは、ダイ温度が２４５℃で、ダイからキャッチャーまでの距離が０．１５２ｍであり、熱風温度が１４５℃で、熱風速度が５００ｍ／ｓである。
【００３６】
実施例２
液相法：
実施例１と同様にエアロゲルに乾燥脱酸前処理を行った。
【００３７】
１２ｍ３の重合釜に精製されたプロピレン・モノマー３０００ｋｇを投入し、脱水脱酸したエアロゲルを原料追加口から重合釜に添加して攪拌を開始し、その後、触媒ＴｉＣｌ３／ＡｌＥｔ２Ｃｌ／Ｌｅｗｉｓ塩基（ＴｉＣｌ３は５０ｐｐｍで、アルミニウム／チタンのモル比は１１で、Ｌｅｗｉｓ塩基／チタンのモル比は３である。）、水素（１５０ｐｐｍ）を添加し、温度を７５℃まで上昇し、圧力は３．５ＭＰａで、重合を開始する。転化率が７０％〜８０％に達するまで重合させて反応を停止し、未反応のプロピレン・モノマーを排出し、ポリプロピレンをフラッシュ蒸留釜へ取り入れてフラッシュ蒸留を行った後に空気を通過させて、取り出してポリプロピレン粉体を取得して、押出造粒してポリプロピレン粒子を得た。
【００３８】
ＧＢ／Ｔ  ３０９２３−２０１４プラスチックにおけるポリプロピレン（ＰＰ）・メルト・ブローン専用材料を用いて、以上のポリプロピレンにテストを行った結果、溶融指数は８９８ｇ／１０ｍｉｎであった。
【００３９】
以上のポリプロピレン粒子を通常のポリプロピレン・メルト・ブローン機器、工程パラメータでメルト・ブローンを行って、熱伝導係数が０．０３１Ｗ／（ｍ・Ｋ）であって、エアロゲルが最終的な超軽量断熱保温メルト・ブローン不織布の体積分率の４９％を占める、エアロゲル含有のメルト・ブローン・ポリプロピレン不織布を取得した。具体的なメルト・ブローン・パラメータは、ダイ温度が２４０℃で、ダイからキャッチャーまでの距離が０．１５２ｍであって、熱風温度が１４０℃で、熱風速度が４００ｍ／ｓである。
【００４０】
実施例３
スラリー法：
実施例１と同様にエアロゲルに乾燥脱酸前処理を行った。
【００４１】
触媒ＴｉＣｌ３／ＡｌＥｔ２Ｃｌ／Ｌｅｗｉｓ塩基（ＴｉＣｌ３は５０ｐｐｍであって、アルミニウム／チタンのモル比は１１で、Ｌｅｗｉｓ塩基／チタンのモル比は３である。）、水素（１５０ｐｐｍ）を前重合反応器に投入し、不活性溶剤であるヘキサンとスラ
リー液状になるまで混合し、窒素シール条件で定量の気体状の精製されたプロピレンを添加して、１０〜２５℃の温度で１〜２ｈ重合させて前重合された触媒を得た。
【００４２】
前重合された触媒と脱水脱酸したエアロゲルとを液体状の精製されたプロピレンに投入して攪拌を開始し、温度を７０℃まで上昇し、圧力は１．０ＭＰａで、重合を開始する。転化率が７０％〜８０％に達するまで重合させて反応を停止し、未反応のプロピレン・モノマーを排出し、ポリプロピレンをフラッシュ蒸留釜へ取り入れてフラッシュ蒸留を行った後に空気を通過させて、洗浄、遠心分離、乾燥を経て、取り出してポリプロピレン粉体を得て、押出造粒してポリプロピレン粒子を得た。
【００４３】
ＧＢ／Ｔ  ３０９２３−２０１４プラスチックにおけるポリプロピレン（ＰＰ）メルトブローン専用材料を用いて、以上のポリプロピレンに対してテストを行った結果、溶融指数は９１２ｇ／１０ｍｉｎであった。
【００４４】
以上のポリプロピレン粒子を通常のポリプロピレン・メルト・ブローン機器、工程パラメータでメルト・ブローンを行って、熱伝導係数が０．０３５Ｗ／（ｍ・Ｋ）であって、エアロゲルが最終的な超軽量断熱保温メルト・ブローン不織布の体積分率の４０％を占める、エアロゲル含有のメルト・ブローン・ポリプロピレン不織布を取得した。具体的なメルト・ブローン・パラメータは、ダイ温度が２４０℃で、ダイからキャッチャーまでの距離が０．１５２ｍであって、熱風温度が１４０℃で、熱風速度が４００ｍ／ｓである。
【００４５】
実施例４
スラリー法：
実施例１と同様にエアロゲルに乾燥脱酸前処理を行った。
【００４６】
脱水脱酸したエアロゲル、触媒ＴｉＣｌ３／ＡｌＥｔ２Ｃｌ／Ｌｅｗｉｓ塩基（ＴｉＣｌ３は５０ｐｐｍであって、アルミニウム／チタンのモル比は１１で、Ｌｅｗｉｓ塩基／チタンのモル比は３である。）、水素（１５０ｐｐｍ）を前重合反応器に投入し、不活性溶剤であるヘキサンとスラリー液状になるまで混合し、窒素シール条件で定量の気体状の精製されたプロピレンを添加して、１０〜２５℃の温度で１〜２ｈ重合させて前重合された触媒を得た。
【００４７】
上記触媒を液体状の精製されたプロピレンに添加して攪拌を開始し、温度を７０℃まで上昇し、圧力は１．０ＭＰａであって、重合を開始する。転化率が７０％〜８０％に達するまで重合させて反応を停止し、未反応のプロピレン・モノマーを排出し、ポリプロピレンをフラッシュ蒸留釜へ取り入れてフラッシュ蒸留を行った後に空気を通過させて、洗浄、遠心分離、乾燥を経て、取り出してポリプロピレン粉体を得て、押出造粒してポリプロピレン粒子を得た。
【００４８】
ＧＢ／Ｔ  ３０９２３−２０１４プラスチックにおけるポリプロピレン（ＰＰ）メルト・ブローン専用材料を用いて、以上のポリプロピレンに対してテストを行った結果、溶融指数は８０４ｇ／１０ｍｉｎであった。
【００４９】
以上のポリプロピレン粒子を通常のポリプロピレン・メルト・ブローン機器、工程パラメータでメルト・ブローンを行って、熱伝導係数が０．０３０Ｗ／（ｍ・Ｋ）であって、エアロゲルが最終的な超軽量断熱保温メルト・ブローン不織布の体積分率の５２％を占める、エアロゲル含有のメルト・ブローン・ポリプロピレン不織布を取得した。具体的なメルト・ブローン・パラメータは、ダイ温度が２４５℃で、ダイからキャッチャーまでの距離が０．１５２ｍであって、熱風温度が１４５℃で、熱風速度が５００ｍ／ｓである。
【００５０】
実施例５：
気相法：
加熱乾燥または脱水剤の方法でエアロゲルに対して脱水乾燥を行った。不活性ガスまたは脱酸剤を用いて、脱水したエアロゲルを脱酸させて、乾燥、脱酸したエアロゲルを得た。
【００５１】
超高活性触媒ＴｉＣｌ３／ジイソブチル・ジメトキシ・シラン／ＭｇＣｌ２／Ｅｔ３Ａｌ（質量比は２５：５５：２１：５３であり、ＴｉＣｌ３は８ｐｐｍである。）、精製されたプロピレン・モノマー及び水素（１５０ｐｐｍ）を順に第１の水平式攪拌床反応器に投入して攪拌を開始し、温度を７１℃まで上昇し、圧力は２．２５ＭＰａである。得られたポリプロピレン粉体を粉体搬送ファンによって第２の水平式攪拌床反応器に投入し、同時に第２の水平式攪拌床反応器に脱水脱酸したエアロゲル（第１の水平式攪拌床反応器中のプロピレンの０．８ｗｔ％である）、精製されたプロピレン・モノマー及び水素と投入して攪拌を開始し、温度を７１℃まで上昇し、圧力は２．２５ＭＰａである。重合反応させた後に、ポリプロピレン粉体がバッグ・フィルターでガスと分離され、脱気チャンバー中で乾燥し不活性化して、押出造粒システムに入って混練し造粒される。
【００５２】
ＧＢ／Ｔ  ３０９２３−２０１４プラスチックにおけるポリプロピレン（ＰＰ）・メルト・ブローン専用材料を用いて、以上のポリプロピレンに対してテストを行った結果、溶融指数は１２０６ｇ／１０ｍｉｎであった。
【００５３】
以上のポリプロピレン粒子を通常のポリプロピレン・メルト・ブローン機器、工程パラメータでメルト・ブローンを行って、熱伝導係数が０．０５８Ｗ／（ｍ・Ｋ）であって、エアロゲルが最終的な超軽量断熱保温メルト・ブローン不織布の体積分率の２３％を占める、エアロゲル含有のメルト・ブローン・ポリプロピレン不織布を取得した。具体的なメルト・ブローン・パラメータは、ダイ温度が２４５℃で、ダイからキャッチャーまでの距離が０．１５２ｍであって、熱風温度が１４５℃で、熱風速度が５００ｍ／ｓである。
【００５４】
比較例１：
スラリー法：
実施例１と同様にエアロゲルに乾燥脱酸前処理を行った。
【００５５】
触媒ＴｉＣｌ３／ＡｌＥｔ２Ｃｌ／Ｌｅｗｉｓ塩基（ＴｉＣｌ３は５０ｐｐｍであって、アルミニウム／チタンのモル比は１１で、Ｌｅｗｉｓ塩基／チタンのモル比は３である。）、水素（１５０ｐｐｍ）を前重合反応器に投入し、不活性溶剤であるヘキサンとスラリー液状になるまで混合し、窒素シール条件で定量の気体状の精製されたプロピレンを添加して１０〜２５℃の温度で１〜２ｈ重合させて前重合された触媒を得た。
【００５６】
前重合された触媒と脱水脱酸したエアロゲルを液体状の精製されたプロピレンに投入して攪拌を開始し、温度を７０℃まで上昇し、圧力は１．０ＭＰａであって、重合を開始する。転化率が７０％〜８０％に達するまで重合させて反応を停止し、未反応のプロピレン・モノマーを排出し、ポリプロピレンをフラッシュ蒸留釜へ取り入れてフラッシュ蒸留を行った後に空気を通過させて、洗浄、遠心分離、乾燥を経て、取り出してポリプロピレン粉体を得て、押出造粒してポリプロピレン粒子を得た。
【００５７】
ＧＢ／Ｔ  ３０９２３−２０１４プラスチックにおけるポリプロピレン（ＰＰ）・メルト・ブローン専用材料を用いて、以上のポリプロピレンに対してテストを行った結果、溶融指数は１３２７ｇ／１０ｍｉｎであった。
【００５８】
以上のポリプロピレン粒子を通常のポリプロピレン・メルト・ブローン機器、工程パラ
メータでメルト・ブローンを行って、熱伝導係数が０．０８４Ｗ／（ｍ・Ｋ）であって、エアロゲルが最終的な超軽量断熱保温メルト・ブローン不織布の体積分率の１０％を占める、エアロゲル含有のメルト・ブローン・ポリプロピレン不織布を取得した。具体的なメルト・ブローン・パラメータは、ダイ温度が２４０℃で、ダイからキャッチャーまでの距離が０．１５２ｍであって、熱風温度が１４０℃で、熱風速度が４００ｍ／ｓである。
【００５９】
上述のように、本発明の上記実施例によると以下の技術効果を実現できる。
【００６０】
１）簡単で効率的なエアロゲル混合方式を提供し、良好なメルト・ブローン性能を有するエアロゲル変性ＰＰ、超軽量断熱保温ＰＰメルト・ブローン不織布を取得した。
【００６１】
２）ポリプロピレン及びそのメルト・ブローン不織布におけるエアロゲルの粒度サイズ、分散性が調整可能になった。
【００６２】
以上は、本発明の好適な実施例に過ぎず、本発明を限定するものではなく、当業者であれば本発明に様々な修正や変形が可能である。本発明の精神や原則内での全ての修正、同等置換、改良などは本発明の保護範囲内に含まれる。
【国際調査報告】
2021519857.tif 000002
2021519857.tif 000003
2021519857.tif 000004
2021519857.tif 000005
2021519857.tif 000006
2021519857.tif 000007